"二軸配向の、単層または多層の多孔質フォイルであって、その多孔性がフォイルの延伸の際にβ結晶性ポリプロピレンの変態によって生成され、少なくとも1つの多孔質層を含み、この層は少なくとも1つのプロピレンポリマーとβ核生成剤とを含み、前記フォイルは<250sのガーレー値を有することを特徴とするフォイル。前記フォイルのガーレー値は10ないし200ガーレーであることを特徴とする請求項1に記載のフォイル。前記プロピレンポリマーはプロピレンホモポリマーおよび/またはプロピレンブロックコポリマーであることを特徴とする請求項1または2に記載のフォイル。前記核生成剤はピメリン酸および/またはスベリン酸のカルシウム塩またはナノスケールの酸化鉄であることを特徴とする請求項1ないし3のいずれか1項に記載のフォイル。前記フォイルはプロピレンホモポリマーおよびプロピレンブロックコポリマーを含むことを特徴とする請求項1ないし4のいずれか1項に記載のフォイル。前記フォイルは50ないし85重量のプロピレンホモポリマー、15ないし50重量のプロピレンブロックコポリマーおよび50ないし10,000ppmのβ核生成剤を含むことを特徴とする請求項1ないし5のいずれか1項に記載のフォイル。前記フォイルの密度が0.1ないし0.5g/cm3の範囲であることを特徴とする請求項1ないし6のいずれか1項に記載のフォイル。前記フォイルは10ないし100μmの厚さを有することを特徴とする請求項1ないし7のいずれか1項に記載のフォイル。単層または多層の多孔質ポリプロピレンフォイルの製造方法であって、プロピレンポリマーとβ核生成剤が押出し機で溶融されて平形ダイスにより引取りロール上に押し出され、その上で溶融物フィルムが冷却および固化され、β微結晶を形成し、続いてこのフォイルが縦方向に、次いで横方向に延伸され、横延伸の際に40/sec以下の遅い延伸速度で延伸されることを特徴とする方法。単層または多層の多孔質ポリプロピレンフォイルの製造方法であって、第1の縦延伸工程でプロピレンポリマーとβ核生成剤が押出し機で溶融されて平形ダイスにより引取りロール上に押し出され、その上で溶融物フィルムが冷却および固化され、β微結晶を形成し、続いてこのフォイルが縦方向に延伸され、冷却されて巻き取られ、第2の横延伸工程で、この縦延伸されて巻き取られたフォイルが巻き戻され、横延伸温度に加熱されて横方向に延伸され、縦延伸工程の工程速度が横延伸工程の工程速度より大きいかまたは小さいことを特徴とする方法。前記横延伸工程の工程速度が選定され、横延伸が40/sec以下の延伸速度で行われるようにすることを特徴とする請求項10に記載の方法。縦延伸の際の収縮が25以下であることを特徴とする請求項9ないし11のいずれか1項に記載の方法。縦延伸の際に延伸ギャップが100mm以下の長さを有することを特徴とする請求項9ないし12のいずれか1項に記載の方法。二軸延伸したフォイルが製造後に<250sのガーレー値を有することを特徴とする請求項9ないし13のいずれか1項に記載の方法。請求項1ないし8のいずれか1項に記載のフォイルの二重層コンデンサのセパレータとしての使用。請求項9ないし13のいずれか1項に記載の方法により製造されたフォイルの二重層コンデンサのセパレータとしての使用。請求項1ないし8のいずれか1項に記載のフォイルを含む二重層コンデンサ。請求項9ないし14のいずれか1項に記載の方法により製造されたフォイルを含む二重層コンデンサ。"